(57)【要約】【課題】視認性を上げるために前面を黒色化してプラズマディスプレイに適用する電磁波シールドメッシュを製造するに当たり、黒色度が低いという課題を解決し、コストパフォーマンスに優れ、高い黒色度を得ることができる、プラズマディスプレイ前面板用黒色化シールドメッシュの製造方法の提供。【解決手段】下記の工程（１）〜（５）によりプラズマディスプレイ前面板用黒色化シールドメッシュを製造することにより課題を解決できる。（１）透明樹脂シート１へ銅箔２を貼り合せる。（２）工程（１）で貼り合わせた銅箔２をエッチングして所定のメッシュパターン２０を形成する。（３）必要に応じて脱脂処理、粗面化処理を行う。（４）前記メッシュパターン２０表面上へ黒色の鉄−銅−炭素共析物４を電気めっきで被覆する。（５）必要に応じて水洗、乾燥する。【選択図】図１
2009021342.tif 000002
【特許請求の範囲】
【請求項１】
下記の工程（１）〜（５）により製造することを特徴とするプラズマディスプレイの前面板として電磁波シールドのために使用するプラズマディスプレイ前面板用黒色化シールドメッシュの製造方法。
（１）透明樹脂シートへ銅箔を貼り合せる。
（２）工程（１）で貼り合わせた銅箔をエッチングして所定のメッシュパターンを形成する。
（３）必要に応じて脱脂処理、粗面化処理を行う。
（４）前記メッシュパターン表面上へ黒色の鉄−銅−炭素共析物を電気めっきで被覆する。
（５）必要に応じて水洗、乾燥する。
【請求項２】
前記メッシュパターン表面上へ電気めっきで被覆する黒色の鉄−銅−炭素共析物が金属鉄と、金属銅と、炭素分と、鉄水酸化物または鉄酸化物と銅酸化物からなることを特徴とする請求項１記載の製造方法。
【請求項３】
前記工程（４）において、少なくとも（イ）鉄分として１０〜７５ｇ／Ｌの第１鉄塩、（ロ）銅分として０．１〜１５ｇ／Ｌの第２銅塩、（ハ）有機酸、（ニ）水酸化アルカリを含み、ｐＨを１．５〜４．０とし、鉄分に対して銅分の濃度が質量比で１／５以下である電気めっき液を用いて前記メッシュパターン表面上へ黒色の鉄−銅−炭素共析物を電気めっきで被覆することを特徴とする請求項１あるいは請求項２記載の製造方法。
【請求項４】
前記電気めっき液に含まれる有機酸が、炭素、酸素、水素のみからなり、カルボキシル基を１または２つ有し、その第１段および第２段解離のｐＫａ値（酸解離定数の逆数の対数値）が４未満であることを特徴とする請求項３記載の製造方法。
【請求項５】
前記電気めっき液に含まれる有機酸がギ酸、グリオキシル酸、グリコール酸、ケイ皮酸、酒石酸、乳酸、ピルビン酸からなる群から選択される少なくとも１つの有機酸であることを特徴とする請求項３あるいは請求項４記載の製造方法。
【発明の詳細な説明】
【技術分野】
【０００１】
本発明はプラズマディスプレイ前面板用黒色化シールドメッシュの製造方法に関するものであり、さらに詳しくはプラズマディスプレイ（以下、ＰＤＰとも記す）の前面に、有害電磁波の遮蔽のために設置する黒色化シールドメッシュの製造方法に関するものである。
【背景技術】
【０００２】
ＰＤＰにおける画像表示は、次のようにして行われる。ＰＤＰ内に充填されたキセノンやネオンが放電によって励起して、紫外領域から近赤外領域にわたる線スペクトルが発生し、この中の紫外線が蛍光体に当たると、この蛍光体から画像表示のための可視光が発生する。この放電に伴って発生した電磁波がＰＤＰから漏洩するため、その遮蔽の目的で、ＰＤＰの前面に金属製のシールドメッシュを設置する。
メッシュの開口部から画像を見ることができ、金属であるライン部が電磁波を遮蔽する。このライン部は、ディスプレイの画面上に見えるため、画像の視認性の向上の目的で表面を黒くする。黒色化された表面は、光沢なく、外部から入射した光の反射を防止する。
【０００３】
このようなシールドメッシュ表面の黒色化の方法として、いろいろな金属化合物を電気めっきで析出させる提案がなされている。これらは、メッシュ状に加工された金属基材の表面を溶液中で電気的にカソ−ディックに分極し（陰極電解し）、黒色皮膜を被覆するものが多い。
これは、このようなプロセスが、透明樹脂シート上に形成された金属メッシュに対して、透明樹脂シート部の透明性を維持しながら、金属表面を選択的に黒色化するのに好適であるためである。しかも、溶液と電解装置を用意すれば、設備投資も含め低コストで処理を行うことが可能である。
このような方法の例として、特許文献１では、メッシュ状の金属層の表面および側面へめっき法で黒色処理層を設ける。この黒色処理層は、銅、コバルト、ニッケル、亜鉛、スズ、若しくはクロムから選択された少なくとも１種の単体、または化合物を含有する。
また、特許文献２においては、電磁波遮蔽用シールド材として、銅箔メッシュの前面、および側面に鉄と少なくとも１つ以上の他金属成分、特には、銅−コバルト−鉄−ニッケルからなる無光沢の黒色電気めっき層をコーティングしたものを示している。
【特許文献１】ＷＯ２００４−０９３５１３
【特許文献２】特開２００５−７９５９６
【０００４】
ところが、このような無光沢の金属層を表面に析出するものでは、基本的に白色〜灰色の金属皮膜の表面粗さを調整して析出させ、入射光を散乱させることによって黒色化しているものである。
析出金属を単一のものではなく複数の金属の共析物とすることにより、結晶を微細化させて入射光の散乱の度合いを増し黒色度を増しているが、黒色度を一層高めることには限界がある。
【発明の開示】
【発明が解決しようとする課題】
【０００５】
本発明の課題は、視認性を上げるために前面を黒色化してプラズマディスプレイに適用する電磁波シールドメッシュを製造する方法であって、コストパフォーマンスに優れ、プロセス構築が比較的平易という電気めっき法の長所を生かし、かつ、容易に高い黒色度を得ることができる、プラズマディスプレイ前面板用黒色化シールドメッシュの製造方法を提供することである。
【課題を解決するための手段】
【０００６】
前記課題を解決するための本発明の請求項１記載のプラズマディスプレイの前面板として電磁波シールドのために使用するプラズマディスプレイ前面板用黒色化シールドメッシュの製造方法は、下記の工程（１）〜（５）により製造することを特徴とする。
（１）透明樹脂シートへ銅箔を貼り合せる。
（２）工程（１）で貼り合わせた銅箔をエッチングして所定のメッシュパターンを形成する。
（３）必要に応じて脱脂処理、粗面化処理を行う。
（４）前記メッシュパターン表面上へ黒色の鉄−銅−炭素共析物を電気めっきで被覆する。
（５）必要に応じて水洗、乾燥する。
【０００７】
本発明の請求項２記載の製造方法は、請求項１記載の製造方法において、前記メッシュパターン表面上へ電気めっきで被覆する黒色の鉄−銅−炭素共析物が金属鉄と、金属銅と、炭素分と、鉄水酸化物または鉄酸化物と銅酸化物からなることを特徴とする。
【０００８】
本発明の請求項３記載の製造方法は、請求項１あるいは請求項２記載の製造方法において、前記工程（４）において、少なくとも（イ）鉄分として１０〜７５ｇ／Ｌの第１鉄塩、（ロ）銅分として０．１〜１５ｇ／Ｌの第２銅塩、（ハ）有機酸、（ニ）水酸化アルカリを含み、ｐＨを１．５〜４．０とし、鉄分に対して銅分の濃度が質量比で１／５以下である電気めっき液を用いて前記メッシュパターン表面上へ黒色の鉄−銅−炭素共析物を電気めっきで被覆することを特徴とする。
【０００９】
本発明の請求項４記載の製造方法は、請求項３記載の製造方法において、前記電気めっき液に含まれる有機酸が、炭素、酸素、水素のみからなり、カルボキシル基を１または２つ有し、その第１段および第２段解離のｐＫａ値（酸解離定数の逆数の対数値）が４未満であることを特徴とする。
【００１０】
本発明の請求項５記載の製造方法は、請求項３あるいは請求項４記載の製造方法において、前記電気めっき液に含まれる有機酸がギ酸、グリオキシル酸、グリコール酸、ケイ皮酸、酒石酸、乳酸、ピルビン酸からなる群から選択される少なくとも１つの有機酸であることを特徴とする。
【発明の効果】
【００１１】
本発明の請求項１記載のプラズマディスプレイ前面板用黒色化シールドメッシュの製造方法は、前記の工程（１）〜（５）により製造することを特徴とするものであり、
コストパフォーマンスに優れ、プロセス構築が比較的平易という電気めっき法の長所を生かしつつ、有害電磁波の遮蔽性に優れ、かつ金属だけでなく、元来、黒色の酸化物を共析させることにより、従来より一層高い黒色度が得られるのでより視認性を上げることができるという顕著な効果を奏する。
【００１２】
本発明の請求項２記載の製造方法は、請求項１記載の製造方法において、前記メッシュパターン表面上へ電気めっきで被覆する黒色の鉄−銅−炭素共析物が金属鉄と、金属銅と、炭素分と、鉄水酸化物または鉄酸化物と銅酸化物からなることを特徴とするものであり、視認性を上げるための前面のさらなる黒色化を容易に行なうことができるというさらなる顕著な効果を奏する。
【００１３】
本発明の請求項３記載の製造方法は、請求項１あるいは請求項２記載の製造方法において、前記工程（４）において、少なくとも（イ）鉄分として１０〜７５ｇ／Ｌの第１鉄塩、（ロ）銅分として０．１〜１５ｇ／Ｌの第２銅塩、（ハ）有機酸は濃度が低すぎると、めっき皮膜が黒色化しなくなり、高すぎると液が不安定となり、沈殿を生じる恐れがあり、（ニ）水酸化アルカリを含み、ｐＨを１．５以上、４．０以下とし、鉄分に対して銅分の濃度が質量比で１／５以下である電気めっき液を用いて前記メッシュパターン表面上へ黒色の鉄−銅−炭素共析物を電気めっきで被覆することを特徴とするものであり、
（イ）第１鉄塩の濃度が低いと、めっきの色むらが発生し易く、濃度が高いと溶解度との関係もあるが不経済となり、（ロ）第２銅塩は、濃度が低いと、銅の析出が行なわれず、また、鉄分に対して１／５よりも濃度が高いと、析出物中の銅金属含有量が増加しすぎて黒色ではなく、褐色となり易くなり、（ハ）有機酸は濃度が低すぎると、めっき皮膜が黒色化しなくなり、高すぎると液が不安定となり、沈殿を生じる恐れがあり、（ニ）水酸化アルカリは、めっき液のｐＨ値を１．５〜４．０に調整するために使用するが、ｐＨの上限は、めっき液中の鉄および、銅塩が水酸化物として沈殿しない限界として決められ、ｐＨの下限を下回るとめっき皮膜は黒色化しにくくなり、全体的に灰色になるか、または黒及び灰色の色調のムラが著しくなり、また、皮膜析出の電流効率が低下するので、本発明の前記電気めっき液を用いて前記メッシュパターン表面上へ黒色の鉄−銅−炭素共析物を電気めっきで被覆することにより、経済的に、安定して、確実に、容易により高い黒色度が得られるのでより視認性を上げることができるというさらなる顕著な効果を奏する。
【００１４】
本発明の請求項４記載の製造方法は、請求項３記載の製造方法において、前記電気めっき液に含まれる有機酸が、炭素、酸素、水素のみからなり、カルボキシル基を１または２つ有し、その第１段および第２段解離のｐＫａ値（酸解離定数の逆数の対数値）が４未満であることを特徴とするものである。
このような有機酸が電気めっき液中に含有されることにより、めっき皮膜の形成において皮膜に炭素分が含有されるが、有機酸のｐＨ緩衝性が高すぎる場合には、水酸化鉄、水酸化銅の生成が行なわれにくくなり黒色化が不十分となり、有機酸のｐＫａ値が４よりも高い場合は、生成したＯＨ- イオンが有機酸の緩衝作用により減少して被めっき面近傍のｐＨが上昇しにくくなるため、黒色化には不適となるため、本発明の前記有機酸を使用することにより安定して、確実に、容易により高い黒色度が得られるというさらなる顕著な効果を奏する。
【００１５】
本発明の請求項５記載の製造方法は、請求項３あるいは請求項４記載の製造方法において、前記電気めっき液に含まれる有機酸がギ酸、グリオキシル酸、グリコール酸、ケイ皮酸、酒石酸、乳酸、ピルビン酸からなる群から選択される少なくとも１つの有機酸であることを特徴とするものである。
このような有機酸は安価で入手も容易であり、安定して、確実に、容易により高い黒色度が得られるというさらなる顕著な効果を奏する。
【発明を実施するための最良の形態】
【００１６】
以下に本発明によるプラズマディスプレイ前面板用黒色化シールドメッシュの製造方法を、その一実施の形態に基いて工程を追って説明する。
図１は、本発明の黒色化シールドメッシュの製造方法の工程を示す断面説明図であり、図２はその平面説明図である。
【００１７】
一連の工程を通す時、電磁波シールドメッシュを１枚毎の単位に切断して処理することもできるが、一般的にはシートをロールから巻き出し、連続的に配置されたチャンバーを通すことで連続的に処理して、再度ロールに巻き取る形態のいわゆる「リール・トゥー・リール」方式が採用される場合が多い。
本発明の形態は、「リール・トゥー・リール」方式に限定されないが、以下では、この方式を念頭にして説明する。
【００１８】
図１および図２に示すように、透明樹脂シート１の上に、銅箔２をラミネートする。このラミネートの方法は特に指定されない。一般的なラミネートの方法は透明樹脂シート１に、透明接着剤を塗布してから、銅箔２をラミネートする方法である。このほか、接着剤を介さずに、透明樹脂シート１に無電解銅めっきで銅箔２を析出させるなどの方法を取ることもできる。
透明樹脂シート１の材料としては、透明性が高いことが必要である。また、後続の処理で化学薬品が接触するため、それらの薬品に対する耐性を有することも必要である。そのような材料としては、具体的には、例えばアクリル系樹脂、ポリオレフィン系樹脂、ポリエステル系樹脂、ポリイミド系樹脂、ポリビニル系樹脂、ポリカーボネート系樹脂、ポリアミド系樹脂やエンジニアリングプラスチックと呼ばれるものが挙げられるが、価格や耐熱性等の点でＰＥＴ（ポリエチレンテレフタレート）樹脂が適当である。
【００１９】
次に、銅箔２の表面にエッチング用のレジスト３を被覆し、パターンニングする。一般的な電磁波シールドメッシュでは、銅メッシュパターン２０のライン幅（Ｗ１）は、５〜７０μｍ、ラインの間隔（Ｗ２）は、１００〜１０００μｍ程度であり、その仕様によってレジストの種類やパターンニングの方法が選択される。
一般的な方法は、感光性のドライフィルムレジストまたは液状レジストをコーティングし、フォトマスクを通して露光、現像するものである。この方法では、ライン幅（Ｗ１）が５〜２０μｍの高精細パターンを形成できる。しかし、精細度よりもコストを重視する場合には、レジスト３を印刷で形成することもできる。
【００２０】
次に、レジスト３を被覆していない部分の銅箔２をエッチングして銅メッシュパターン２０を形成する。エッチングの方法は、一般的に、塩化第２鉄、または塩化第２銅を主成分とするエッチング液を使用した化学的エッチングを行なう。エッチング後には、エッチングレジスト３を除去する。除去の方法は、用いるレジストにもよるが、通常は、アルカリ性の水溶液に浸漬して溶解除去する。
【００２１】
そして、形成された銅メッシュパターン２０の表面を黒色化するが、その直前処理として表面を脱脂、および、化学粗化することが望ましい。銅メッシュパターン２０の表面には、エッチングレジスト３の残渣などの有機物が付着し、その部分は、後続の処理において処理液の濡れ性が劣るためにムラを生じる場合がある。
そこで、それらを除くために脱脂処理を行うことが望ましい。脱脂処理は、市販の酸性またはアルカリ性の脱脂液に浸漬するか、脱脂液中で電解処理を行う。また、黒色化される銅メッシュパターン２０の表面は、入射される外部からの光を散乱させるため、平坦でなく凹凸があった方がよい。
そのため、銅メッシュパターン２０の表面を化学的に粗化する。この処理は、化学粗化液、または、ソフトエッチング液などと呼ばれる水溶液中に、銅メッシュパターン２０を浸漬することによって行なう。
この液は、一般的に、過硫酸ナトリウム、過硫酸アンモニウムなどの過硫酸塩や、過酸化水素水などの成分を含む。
このような、脱脂および粗化のプロセスは、最終的に黒色化した銅メッシュパターン２０の仕様や、上述のような表面の汚れ付着の度合いによって必要性が変わるため、導入が必要かどうかは事業者によって決められるべきである。
【００２２】
次に、銅メッシュパターン２０に、電気めっきで鉄−銅−炭素共析物皮膜４を被覆して黒色化する。
鉄−銅−炭素共析物めっきは、少なくとも（１）鉄分として１０〜７５ｇ／Ｌの第１鉄塩、（２）銅分として０．１〜１５ｇ／Ｌの第２銅塩、（３）有機酸、（４）水酸化アルカリを含み、ｐＨを１．５以上、４．０以下とし、鉄分に対して銅分の濃度が重量比で１／５以下である電気めっき液を用いて行なわれることが好ましい。
【００２３】
（１）第１鉄塩は、硫酸第１鉄、塩化第１鉄、スルファミン酸第１鉄などの塩を使用する。濃度は、第１鉄イオン濃度で、１０〜７５ｇ／Ｌが適当である。濃度が低いと、めっきの色むらが発生しやすい。濃度が高いことはあまり問題ないが、塩の溶解度と経済的な理由から７５ｇ／Ｌ程度を上限とすることが適当である。
【００２４】
（２）第２銅塩としては、硫酸第２銅、塩化第２銅、硝酸第２銅などの塩を使用する。濃度は、第２銅イオン濃度で０．１〜１５ｇ／Ｌが適当であり、銅分は鉄分に比べて重量比で１／５以下の濃度である必要がある。銅濃度が低いと、銅の析出が行なわれず、また、鉄分に対して１／５よりも濃度が高いと、析出物中の銅金属含有量が増加しすぎて黒色ではなく、褐色となりやすくなる。
【００２５】
（３）有機酸は、炭素、酸素、水素のみからなり、窒素やイオウ分が含まれないものがよい。そして、カルボキシル酸基を１または２つ有し、その第１段および第２段解離のｐＫａ値（酸解離定数の逆数の対数値）がいずれも４未満であることが適当である。
このような有機酸が液中に含有されることにより、めっき皮膜の形成において皮膜に炭素分が含有される。
めっき皮膜中の炭素含有率は、有機酸の種類やその他のめっき液成分、およびめっき条件で異なるが、０．００１〜３０質量％の範囲内である。
このような有機酸としてはギ酸、グリオキシル酸、グリコール酸、ケイ皮酸、酒石酸、乳酸、ピルビン酸があてはまる。その濃度は、５〜５００ｍｍｏｌ／Ｌが適当であるが、黒色化に対する最適濃度も、有機酸の種類やその他のめっき液成分、およびめっき条件により異なる。
また、２種以上の有機酸を混合して添加してもよい。
濃度が低すぎると、めっき皮膜が黒色化しなくなり、高すぎると液が不安定となり、沈殿を生じる。
【００２６】
（４）水酸化アルカリは、めっき液のｐＨ値を１．５〜４．０、さらに好ましくは２．０〜３．０に調整するために使用する。ｐＨの上限は、めっき液中の鉄および、銅塩が水酸化物として沈殿しない限界として決められる。ｐＨの下限を下回るとめっき皮膜は黒色化しにくくなり、全体的に灰色になるか、または黒及び灰色の色調のムラが著しくなる。また、皮膜析出の電流効率が低下する。水酸化アルカリとしては、水酸化ナトリウム、水酸化カリウム、水酸化リチウムが使用できる。
【００２７】
これら以外の成分として、ｐＨ緩衝性のない電気伝導塩を添加してもよい。これはめっき液の電気伝導度を高め、めっき面内の電流分布を小さくするために使用される。例えば硫酸、硝酸、塩酸のナトリウム、カリウム、リチウム塩が適当であり、その濃度は、１〜１００ｇ／Ｌがよい。
濃度が低すぎると、電気伝導度を高める効果がなく、濃度が高すぎると第１鉄塩の溶解度を制限してしまう。ｐＨ緩衝性がないことの理由は、後述のように、めっき面近傍でのｐＨを上昇させることによって、黒色化させるためである。また、液の濡れ性を改善するために、第１鉄イオンおよび第２銅イオンと錯体を形成しないラウリル硫酸ナトリウムなどの界面活性剤なども０．０１〜５ｇ／Ｌ程度添加することができる。
【００２８】
本発明の鉄−銅−炭素共析物めっきによる黒色化のメカニズムは、次のように考えられる。
めっきが析出するカソード面では、第１鉄イオンの還元反応
Ｆｅ2+  ＋  ２ｅ  →  Ｆｅ                   (1)
および、第２銅イオンの還元反応
Ｃｕ2+  ＋  ２ｅ  →  Ｃｕ                   (2)
が起こり、金属鉄と金属銅が共析物として析出する。
これらの反応に加えて、水素発生反応が起こる。
２Ｈ2 Ｏ  ＋  ２ｅ  →  Ｈ2   ＋  ２ＯＨ-    (3)
この反応でＯＨ- が生成することにより電極近傍ではｐＨが上昇し、ＯＨ- は液中の第１鉄イオンと水酸化鉄を、第２銅イオンと水酸化銅を生成する。それは液中の温度の影響で酸化物に変化し、それを巻き込んで析出するため黒色化すると考えられる。
２ＯＨ- ＋  Ｆｅ2+  →  Ｆｅ（ＯＨ）2   →  鉄酸化物    (4)
２ＯＨ- ＋  Ｃｕ2+  →  Ｃｕ（ＯＨ）2   →  銅酸化物    (5)
したがって、共存する有機酸のｐＨ緩衝性が高すぎる場合には、水酸化鉄、水酸化銅の生成が行なわれにくくなり黒色化が不十分となる。有機酸のｐＫａ値が４よりも高い場合は、(3) で生成したＯＨ- イオンが有機酸の緩衝作用により減少して被めっき面近傍のｐＨが上昇しにくくなるため、(4) 、(5) の反応が起きにくくなり黒色化には不適である。
【００２９】
本発明では、銅メッシュパターン表面に黒色の鉄−銅−炭素共析物を析出させる。炭素分は、共存する有機酸がその源となる。詳細なメカニズムは不明であるが、有機酸が何らかの作用で分解して、金属鉄、金属銅および、鉄、銅の酸化物と共に取り込まれたものと考えられる。しかし、鉄−銅−炭素共析物の炭素分は黒色化の程度を決定づける因子ではない。
本発明では第１鉄に第２銅イオンを共存させることにより、黒色度を高める。これは第１鉄に比べて少量の第２銅イオンが存在することにより水素発生反応(3) を適度に抑え、表面に水素の泡が付着することによるムラを防ぐことに加え、被めっき面近傍で生成する酸化銅が比較的高い黒色度を持つことによると考えられる。
【００３０】
本発明におけるめっき皮膜の黒色度に対しては、前述した電気めっき液の組成および、以下に示すめっき条件が強く影響を与える。これらの事項は、前述の黒色化のメカニズムを支持するものである。
【００３１】
（電流密度）
カソードの電流密度は、０．５〜１０Ａ／ｄｍ2 が適当である。
低すぎると、電極表面での水素発生反応の電流効率が下がり過ぎて(3) の反応が起こりにくくなるため、黒色化が不十分となる。また、必要な膜厚を得るための時間が長くなる。一方、電流密度が高すぎると、析出するめっき皮膜の表面形状が不均一になりやすい。ただ、最適な電流密度は、液の流動の状態、めっきされる銅メッシュパターンの搬送速度や第１鉄イオン、第２銅イオン濃度により変化するため、そのめっき装置に対して適正化されるべきである。
【００３２】
（温度）
電気めっき液の温度は、２０〜６０℃が適当である。
低すぎると、金属鉄の析出効率が低下、および、水酸化銅の酸化銅への変化が不十分となり黒色度も低下する。高すぎると、液中の化学種の拡散速度が向上しすぎるため、黒色化が起こりにくくなったり、部分的にムラが生じたりする。
【００３３】
（液の流動）
本発明では、電気めっきを行なう時に、めっき槽内での強制攪拌を行なわないことが望ましい。特定な方向への液攪拌を行うと、めっき表面で(3) の反応により生じた水酸化物イオンの濃度は、下流に行くほど高くなるため、めっき面内での色調の分布を生じる。そのため、液中に外部から侵入した粒子等をろ過するための循環系程度の緩やかな液流動を設け、液がめっき面に直接当たる構造は避ける。また、空気攪拌も行なわない。リール・トゥー・リール方式では、被めっき材である銅メッシュパターンが液中を一定速度で搬送され、それが基材に対して液を適当に流動させる作用を十分に持つ。
【００３４】
（膜厚）
銅メッシュパターン上の黒色化鉄−銅−炭素共析物は、十分な黒色の色調が得られる膜厚であればよい。０．０１〜０．６μｍ、好ましくは０．０２〜０．５μｍ、さらに好ましくは、０．０５〜０．２μｍである。膜厚が薄すぎると、黒色の色調が薄すぎたり、色ムラが発生する。逆に膜厚が厚すぎると、取り込まれた酸化物量も増大するため、めっき表面の抵抗値が増大する。抵抗値が増大することは、電磁波シールドとしてアース接点の接触抵抗が大きくなりシールド性が低下する。
【００３５】
（アノード）
アノードは、不溶性または、可溶性のものが使用できるが、可溶性の鉄アノードを使用することが望ましく、市販の鉄板を使用できる。鉄アノードをめっき液中に浸漬すると、電極間に電流が流れていない状態では置換反応（Ｃｕ2+＋Ｆｅ→Ｃｕ＋Ｆｅ2+）により表面には銅が金属として析出するが、電流が流れている状態では、置換反応は抑制される。リール・トゥー・リール方式では、連続的に電流が流れ、アノードは常に正に分極されているため、鉄アノード上にも銅の置換析出は実質的に起こらない。
しかし、アノード電流密度が小さい（＜０．５Ａ／ｄｍ2 ）場合には、置換反応による銅析出が見られる。また、可溶性アノードでは、アノード表面の不働態化を防ぐため、電流密度が大きくなりすぎないよう、アノード面積はカソード面積（エッチング後の実表面積）の２倍以上と小さくしすぎないことが望ましい。  一方、白金被覆チタン電極などの不溶性アノードを使用すると、電解中にその表面で液中の第１鉄イオンが酸化（Ｆｅ2+→Ｆｅ3+＋ｅ）し、濃度が低下してしまう。
そのため、不溶性アノードを使用する場合には、第１鉄イオンの酸化反応を抑えるため、めっき液にＬ−アスコルビン酸、硫酸ヒドロキシルアミン、ホルマリン、次亜リン酸などの犠牲酸化剤となりうる還元剤を添加することもできる。犠牲酸化剤は、自身が酸化を受けることによって、共存する成分の酸化を防ぐために添加される成分である。
【００３６】
（槽内の構造）
リール・トゥー・リール方式によるめっき槽内構造の概略図を図３〜図５に示す。
図３は、リール・トゥー・リール方式によるめっき槽の構造を示す概略説明図である。
図４は、図３に示しためっき槽のＸ−Ｘ断面構造を示す概略説明図である。
図５は、図３に示しためっき槽のＹ−Ｙ断面構造を示す概略説明図である。
図３〜図５において、下面に銅メッシュパターン２０を形成した透明樹脂シート５は、めっき槽７の入り側の端部に設けられたスリット６を通って、めっき槽７に搬送され、めっき後、めっき槽７の出側の端部に設けられたスリット６を通って搬出される。めっき槽７内では、めっき液８を隔て、アノード９と対向している。
銅メッシュパターン２０への給電は、めっき槽７の外部に設置された給電部１０において行なわれる。めっき液８は、リザーバタンク１１に蓄えられているが、めっき時には、フィルター付きポンプ１２を経てめっき槽７に導入され、そして、オーバーフローでリザーバタンク１１に戻る。めっき槽７内では、銅メッシュパターン２０の端部で電流密度が増大することを防ぐために、遮蔽板２１を設ける。
【００３７】
電気めっきにより鉄−銅−炭素共析物を被覆した銅メッシュパターン付きのシートは、その後、水洗、乾燥され、リール・トゥー・リール方式の場合は、ロールに巻き取られる。これにより、一連の製造工程を終える。
【実施例】
【００３８】
次に、黒色の鉄−銅−炭素共析物の電気めっき工程に関し、実施例および比較例を示して説明するが本発明の主旨を逸脱しない限り実施例に限定されるものではない。
【００３９】
（実施例１〜７）、（比較例１〜７）
ＰＥＴ製の透明シート（５００ｍｍ×５００ｍｍ、厚さ５０μｍ）に１８μｍ厚さの銅箔を、アクリル系樹脂の透明接着剤でラミネートした。一般的な方法により、銅箔上に感光性のドライフィルムをラミネートし、露光、現像、塩化第２鉄エッチング、レジスト剥離という工程を通し、図１、２に例示した、ライン幅５０μｍ、ライン間隔３００μｍの銅メッシュパターン２０を形成した。
【００４０】
このシートを用いて各種電気めっき条件［（有機酸の検討）、（Ｆｅ濃度の検討）、（Ｃｕ濃度の検討）および（ｐＨの検討）］による黒色化を検討した。
【００４１】
めっき槽、電気めっき液、および基本的なめっき条件の共通条件は下記の通りである。
【００４２】
なお、めっき時には、シートはプラスチック板に貼りつけて固定した。また、めっき槽に投入する前には、過硫酸ナトリウム１００ｇ／Ｌ、硫酸５０ｇ／Ｌの溶液に室温で３０秒浸漬して銅表面を化学粗化し、その後水洗を行なった。
【００４３】
表１に示したように（有機酸の検討）［（実施例１〜３）および（比較例１〜３）］においては有機酸の種類およびその濃度を変化させた以外は共通条件でめっきを行った。
また表１に示したように（Ｆｅ濃度の検討）［（実施例１、４）および（比較例４）］においては有機酸を酒石酸５ｇ／ＬとしＦｅ濃度を変化させた以外は共通条件でめっきを行った。
また表１に示したように（Ｃｕ濃度の検討）［（実施例１、５）および（比較例５、６）］においては有機酸を酒石酸５ｇ／ＬとしＣｕ濃度を変化させた以外は共通条件でめっきを行った。
また表１に示したように（ｐＨの検討）［（実施例１、６、７）および（比較例７）］においては有機酸を酒石酸５ｇ／ＬとしｐＨを変化させた以外は共通条件でめっきを行った。
そして、めっきされたシートを水洗、乾燥し、外観を観察し、メッシュ上の色調やムラを調べ、その結果を表１にまとめた。
【００４４】
（共通条件）
めっき液
硫酸第１鉄（ＦｅＳＯ4 ・７Ｈ2 Ｏ）２００ｇ／Ｌ（Ｆｅとして４０ｇ／Ｌ）
硫酸第２銅（ＣｕＳＯ4 ・５Ｈ2 Ｏ）４ｇ／Ｌ（Ｃｕとして１ｇ／Ｌ）
ｐＨ    ２．５  （ＮａＯＨで調整）
めっき条件
電流密度      ５．０  Ａ／ｄｍ2
温度          ５０  ℃
めっき時間    １０秒
攪拌          なし
めっき槽
８００ｍｍ×８００ｍｍ×２００ｍｍのバッチ型槽
遮蔽板  シートの端部に１０ｍｍ隔てて額縁上の遮蔽板を設置
アノード      鉄板（５００ｍｍ×５００ｍｍ）
【００４５】
【表１】
2009021342.tif 000003
【００４６】
表１から、実施例１〜７の本発明の製造方法により、シートの表面を均一に黒色化することができ、良好なプラズマディスプレイ前面板用の電磁波シールドメッシュを作製できることが判る。実施例７においてはｐＨが４．５とやや高いので沈殿が生成したが、シートの表面を黒色化できた。
それに対して、比較例１〜７においては、シートの表面を黒色化することができなかった。
【産業上の利用可能性】
【００４７】
本発明のプラズマディスプレイ前面板用黒色化シールドメッシュの製造方法はコストパフォーマンスに優れ、プロセス構築が比較的平易という電気めっき法の長所を生かしつつ、有害電磁波の遮蔽性に優れ、かつ金属だけでなく、元来、黒色の酸化物を共析させることにより、従来より一層高い黒色度が得られるのでより視認性を上げることができるという顕著な効果を奏するので、産業上の利用価値が高い。
【図面の簡単な説明】
【００４８】
【図１】本発明の黒色化プラズマディスプレイ前面板用シールドメッシュの製造方法の工程を示す断面説明図である。
【図２】図１に示した本発明の黒色化プラズマディスプレイ前面板用シールドメッシュの製造方法の工程の平面説明図である。
【図３】リール・トゥー・リール方式によるめっき槽の構造を示す概略説明図である。
【図４】図３に示しためっき槽のＸ−Ｘ断面構造を示す概略説明図である。
【図５】図３に示しためっき槽のＹ−Ｙ断面構造を示す概略説明図である。
【符号の説明】
【００４９】
１・・・透明樹脂シート
２・・・銅箔
３・・・エッチング用のレジスト
４・・・鉄−銅−炭素共析物皮膜
５・・・銅メッシュパターンを形成した透明樹脂シート
６・・・スリット
７・・・めっき槽
８・・・めっき液
９・・・アノード
１０・・・給電部
１１・・・リザーバタンク
２０・・・銅メッシュパターン
２１・・・遮蔽板
Ｗ１・・・ライン幅
Ｗ２・・・ラインの間隔
【図１】
2009021342.tif 000004
【図２】
2009021342.tif 000005
【図３】
2009021342.tif 000006
【図４】
2009021342.tif 000007
【図５】
2009021342.tif 000008